(57)【要約】【課題】  本発明は、判読性が良好で高濃度であり、耐水洗濯性及び耐ドライクリーニング性に優れる画像を被転写体に形成することが可能な熱転写記録媒体及び該熱転写記録媒体を用いる熱転写記録方法並びに該熱転写記録方法を用いて画像が転写されている記録体を提供することを目的とする。【解決手段】  熱転写記録媒体については、感熱転写層は、極性基を有するポリエステル樹脂及び熱溶融性物質を含有する。熱転写記録方法は、上記の熱転写記録媒体を用いて被転写体に画像を転写する。記録体は、上記の熱転写記録方法を用いて画像が転写されている。【選択図】  なし【特許請求の範囲】
【請求項１】
基材上に感熱転写層が設けられている熱転写記録媒体において、
前記感熱転写層は、極性基を有するポリエステル樹脂及び熱溶融性物質を含有することを特徴とする熱転写記録媒体。
【請求項２】
前記極性基を有するポリエステル樹脂の数平均分子量は、１５０００以上２００００以下であることを特徴とする請求項１に記載の熱転写記録媒体。
【請求項３】
前記極性基は、カルボキシル基、スルホン酸基、アシル基及び水酸基からなる群より選択される官能基を含有することを特徴とする請求項１又は２に記載の熱転写記録媒体。
【請求項４】
前記熱溶融性物質は、芳香族スルホンアミドを含有することを特徴とする請求項１乃至３のいずれか一項に記載の熱転写記録媒体。
【請求項５】
前記芳香族スルホンアミドは、ｏ−トルエンスルホンアミド及びｐ−トルエンスルホンアミドの少なくとも一方の化合物を含有することを特徴とする請求項４に記載の熱転写記録媒体。
【請求項６】
前記感熱転写層は、ニトロセルロース樹脂をさらに含有することを特徴とする請求項１乃至５のいずれか一項に記載の熱転写記録媒体。
【請求項７】
前記感熱転写層及び基材の間にさらに離型層を有することを特徴とする請求項１乃至６のいずれか一項に記載の熱転写記録媒体。
【請求項８】
前記離型層は、溶解度パラメーターが９．０ｃａｌ１／２ｃｍ−３／２以下であるポリオレフィン系ワックスを含有することを特徴とする請求項７に記載の熱転写記録媒体。
【請求項９】
請求項１乃至８に記載の熱転写記録媒体を用いて被転写体に画像を転写することを特徴とする熱転写記録方法。
【請求項１０】
前記被転写体は、ポリエステル樹脂、ナイロン、アセテート樹脂及び綿からなる群より選択される樹脂を含有する布であることを特徴とする請求項９に記載の熱転写記録方法。
【請求項１１】
請求項９又は１０に記載の熱転写記録方法を用いて画像が転写されていることを特徴とする記録体。
【発明の詳細な説明】
【技術分野】
【０００１】
本発明は、熱転写記録媒体、熱転写記録方法及び記録体に関する。
【背景技術】
【０００２】
織物等の布を被転写体として用いて、熱転写記録方法により衣料の取扱表示用ラベルを作製する場合、十分な耐洗濯性が要求される。そこで、耐洗濯性を向上させるために、支持体上に、直接又はワックスを主成分とする剥離層を介して、着色剤及び融点８０〜１５０℃のポリアミド樹脂を主成分とするインク層を設ける方法（特許文献１参照）、基材フィルムの片面に、剥離性及び保護膜形成性を有する抗張力１５０ｋｇ／ｃｍ２以上のポリエチレン系エマルションの塗布層と、ビカット軟化点４５℃以下のエチレン−酢酸ビニル共重合体及び融点が８０〜１３０℃で、かつ熱溶融開始温度が４０〜７０℃のワックスからなる熱転写層を積層する方法（特許文献２参照）、基材シート上に、親水性または水溶性熱可塑性樹脂を主成分とする樹脂を設け、その上に、非水溶性熱可塑性樹脂を主成分とする樹脂層を設ける方法（特許文献３参照）、支持体上に、銅フタノシアニン顔料、アゾ系顔料から選ばれる顔料である着色剤、ニトロセルロース及び溶融粘度低下物質を含有する熱転写インク層を設ける方法（特許文献４参照）等が知られている。しかしながら、これらの方法では、画像の判読性及び濃度の面で広汎な被転写体には対応できないこと、耐水洗濯性は良くなるが、耐ドライクリーニング性が悪くなること等の問題がある。
【０００３】
一方、芳香族スルホンアミド化合物を含む熱転写層を設けると、熱転写記録媒体の熱感度が向上することが知られている（特許文献５参照）。
【特許文献１】特開平５−２２９２６２号公報
【特許文献２】特開平１０−２７２８９９号公報
【特許文献３】特開平１１−２７７９９３号公報
【特許文献４】特開２０００−１７７２５４号公報
【特許文献５】特開平６−２３４２８１号公報
【発明の開示】
【発明が解決しようとする課題】
【０００４】
本発明は、上記の従来技術が有する問題に鑑み、判読性が良好で高濃度であり、耐水洗濯性及び耐ドライクリーニング性に優れる画像を被転写体に形成することが可能な熱転写記録媒体、該熱転写記録媒体を用いる熱転写記録方法及び該熱転写記録方法を用いて画像が転写されている記録体を提供することを目的とする。
【課題を解決するための手段】
【０００５】
請求項１に記載の発明は、基材上に感熱転写層が設けられている熱転写記録媒体において、前記感熱転写層は、極性基を有するポリエステル樹脂及び熱溶融性物質を含有することを特徴とする。
【０００６】
請求項１に記載の発明によれば、前記感熱転写層は、極性基を有するポリエステル樹脂及び熱溶融性物質を含有するので、判読性が良好で高濃度であり、耐水洗濯性及び耐ドライクリーニング性に優れる画像を被転写体に形成することが可能な熱転写記録媒体を提供することができる。
【０００７】
請求項２に記載の発明は、請求項１に記載の熱転写記録媒体において、前記極性基を有するポリエステル樹脂の数平均分子量は、１５０００以上２００００以下であることを特徴とする。
【０００８】
請求項２に記載の発明によれば、前記極性基を有するポリエステル樹脂の数平均分子量は、１５０００以上２００００以下であるので、耐水洗濯性及び耐ドライクリーニング性にさらに優れる画像を被転写体に形成することができる。
【０００９】
請求項３に記載の発明は、請求項１又は２に記載の熱転写記録媒体において、前記極性基は、カルボキシル基、スルホン酸基、アシル基及び水酸基からなる群より選択される官能基を含有することを特徴とする。
【００１０】
請求項３に記載の発明によれば、前記極性基は、カルボキシル基、スルホン酸基、アシル基及び水酸基からなる群より選択される官能基を含有するので、耐水洗濯性及び耐ドライクリーニング性にさらに優れる画像を被転写体に形成することができる。
【００１１】
請求項４に記載の発明は、請求項１乃至３のいずれか一項に記載の熱転写記録媒体において、前記熱溶融性物質は、芳香族スルホンアミドを含有することを特徴とする。
【００１２】
請求項４に記載の発明によれば、前記熱溶融性物質は、芳香族スルホンアミドを含有するので、被転写体が粗面であっても、判読性が良好で高濃度である画像を形成することができる。
【００１３】
請求項５に記載の発明は、請求項４に記載の熱転写記録媒体において、前記芳香族スルホンアミドは、ｏ−トルエンスルホンアミド及びｐ−トルエンスルホンアミドの少なくとも一方の化合物を含有することを特徴とする。
【００１４】
請求項５に記載の発明によれば、前記芳香族スルホンアミドは、ｏ−トルエンスルホンアミド及びｐ−トルエンスルホンアミドの少なくとも一方の化合物を含有するので、被転写体が粗面であっても、判読性が良好で高濃度である画像を形成することができる。
【００１５】
請求項６に記載の発明は、請求項１乃至５のいずれか一項に記載の熱転写記録媒体において、前記感熱転写層は、ニトロセルロース樹脂をさらに含有することを特徴とする。
【００１６】
請求項６に記載の発明によれば、前記感熱転写層は、ニトロセルロース樹脂をさらに含有するので、塩素系溶剤を使用する場合の耐ドライクリーニング性にさらに優れる画像を被転写体に形成することができる。
【００１７】
請求項７に記載の発明は、請求項１乃至６のいずれか一項に記載の熱転写記録媒体において、前記感熱転写層及び基材の間にさらに離型層を有することを特徴とする。
【００１８】
請求項７に記載の発明によれば、前記感熱転写層及び基材の間に、さらに離型層を有するので、被転写体との貼りつきを低減させることができる。
【００１９】
請求項８に記載の発明は、請求項７に記載の熱転写記録媒体において、前記離型層は、溶解度パラメーターが９．０ｃａｌ１／２ｃｍ−３／２以下であるポリオレフィン系ワックスを含有することを特徴とする。
【００２０】
請求項８に記載の発明によれば、前記離型層は、溶解度パラメーターが９．０ｃａｌ１／２ｃｍ−３／２以下であるポリオレフィン系ワックスを含有するので、被転写体との貼りつきをさらに低減させることができる。
【００２１】
請求項９に記載の発明は、熱転写記録方法において、請求項１乃至８に記載の熱転写記録媒体を用いて被転写体に画像を転写することを特徴とする。
【００２２】
請求項９に記載の発明によれば、請求項１乃至８に記載の熱転写記録媒体を用いて被転写体に画像を転写するので、判読性が良好で高濃度であり、耐水洗濯性及び耐ドライクリーニング性に優れる画像を被転写体に形成することが可能な熱転写記録方法を提供することができる。
【００２３】
請求項１０に記載の発明は、請求項９に記載の熱転写記録方法において、前記被転写体は、ポリエステル樹脂、ナイロン、アセテート樹脂及び綿からなる群より選択される樹脂を含有する布であることを特徴とする。
【００２４】
請求項１０に記載の発明によれば、前記被転写体は、ポリエステル樹脂、ナイロン、アセテート樹脂及び綿からなる群より選択される樹脂を含有する布であるので、判読性が良好で高濃度であり、耐水洗濯性及び耐ドライクリーニング性に優れる画像を被転写体に形成することができる。
【００２５】
請求項１１に記載の発明は、記録体において、請求項９又は１０に記載の熱転写記録方法を用いて画像が転写されていることを特徴とする。
【００２６】
請求項１１に記載の発明によれば、請求項９又は１０に記載の熱転写記録方法を用いて画像が転写されているので、判読性が良好で高濃度であり、耐水洗濯性及び耐ドライクリーニング性に優れる画像が形成されている記録体を提供することができる。
【発明の効果】
【００２７】
本発明によれば、判読性が良好で高濃度であり、耐水洗濯性及び耐ドライクリーニング性に優れる画像を被転写体に形成することが可能な熱転写記録媒体、該熱転写記録媒体を用いる熱転写記録方法及び該熱転写記録方法を用いて画像が転写されている記録体を提供することができる。
【発明を実施するための最良の形態】
【００２８】
次に、本発明を実施するための最良の形態を説明する。
【００２９】
本発明の熱転写記録媒体は、基材上に感熱転写層が設けられ、感熱転写層は、極性基を有するポリエステル樹脂及び熱溶融性物質を含有する。これにより、判読性が良好で高濃度であり、耐水洗濯性及び耐ドライクリーニング性に優れる画像を被転写体に形成することができる。基材としては、厚さが３μｍ以上１０μｍ以下程度であるプラスチックフィルムを用いるのが一般的であり、プラスチックフィルムの材料としては、ポリエステル、ポリカーボネート、ポリイミド、芳香族ポリアミド、ポリエーテルエーテルケトン、ポリサルフォン等が挙げられる。感熱転写層に用いられる着色剤としては、カーボンブラック、アゾ系染顔料等の無機顔料、有機染顔料等が挙げられるが、カーボンブラックが好ましい。
【００３０】
本発明で用いられる極性基を有するポリエステル樹脂の数平均分子量は、１５０００以上２００００以下であることが好ましい。また、極性基は、カルボキシル基、スルホン酸基、アシル基及び水酸基からなる群より選択される官能基を含有することが好ましく、スルホン酸基を含有することが特に好ましい。アシル基としては、アセチル基、アクリロイル基、フタロイル基、イソフタロイル基、テレフタロイル基等が挙げられる。これにより、耐水洗濯性及び耐ドライクリーニング性にさらに優れる画像を被転写体に形成することができる。すなわち、水、温水、ナフサ、パークレン、工業用ガソリン等で洗濯する際に画像が欠落しにくくなる。なお、数平均分子量は、ＧＰＣ測定により得られるポリスチレン換算値である。
【００３１】
本発明で用いられる熱溶融性物質は、芳香族スルホンアミドを含有することが好ましい。芳香族スルホンアミドとしては、ｏ−トルエンスルホンアミド、ｐ−トルエンスルホンアミド、Ｎ−エチル−ｏ−トルエンスルホンアミド、Ｎ−エチル−ｐ−トルエンスルホンアミド、Ｎ−シクロヘキシル−ｐ−トルエンスルホンアミド、ソディウム−Ｎ−クロロ−ｐ−トルエンスルホンアミド３水塩等が挙げられるが、ｏ−トルエンスルホンアミド及びｐ−トルエンスルホンアミドの少なくとも一方の化合物を含有することが好ましい。これにより、被転写体が粗面であっても、判読性が良好で高濃度である画像を形成することができる。なお、芳香族スルホンアミドが結晶化していない場合は、感熱転写層がタック性を有してしまい、熱転写記録媒体をロール状に巻き取ったりする際に、ブロッキングを起こす可能性がある。
【００３２】
本発明の感熱転写層は、上記の熱溶融性物質を含有するため、サーマルヘッドにより熱を印加される際の溶融粘度が低下する。このため、被転写体が粗面であっても、繊維と繊維の間まで感熱転写層の成分が入り込み、画像パターンを忠実に反映することができる。また、繊維間に入り込んだ感熱転写層の成分が、繊維間の結着力を向上させるため、画像の強度を向上させることが可能となる。これらの現象は、熱溶融性物質が比較的低い温度でシャープに熱溶融するので、粘度が急激に低下し、効率良く繊維間に入り込むために可能となると考えられる。
【００３３】
本発明で用いられる感熱転写層は、ニトロセルロース樹脂をさらに含有することが好ましい。これにより、塩素系溶剤を使用する場合の耐ドライクリーニング性にさらに優れる画像を被転写体に形成することができる。ニトロセルロース樹脂は、耐ドライクリーニング性、耐熱性等で優れた性質を有しているが、単独で用いると、サーマルヘッドにより印加される熱量では十分に溶融せず、熱溶融性物質と共に用いる必要がある。
【００３４】
この他に、熱感度の向上、感熱転写層の基材からの脱落防止、分散性向上等の目的で、感熱転写層中にワックス、界面活性剤等の物質を添加してもよい。
【００３５】
なお、感熱転写層は、原料組成物を適当な溶媒中に分散又は溶解させて作製した塗布液を、基材上に塗布し、乾燥することにより作製することができる。
【００３６】
本発明においては、感熱転写層及び基材の間にさらに離型層を有することが好ましい。これにより、被転写体との貼りつきを低減させることができる。これは、熱転写する際の基材と感熱転写層の間の剥離性を向上させているためである。なお、離型層は、サーマルヘッドで加熱されると、熱溶融して低粘度液体となり、加熱された部分と加熱されていない部分の界面近傍で層が切れ易いように構成されている。さらに、離型層は、画像を転写した後、感熱転写層をバリアする効果があり、転写画像がスミアや洗濯時等の物理的衝撃に対して強くなるという効果がある。
【００３７】
本発明で用いられる離型層は、溶解度パラメーターが９．０ｃａｌ１／２ｃｍ−３／２以下であるポリオレフィン系ワックスを含有することが好ましい。これにより、被転写体との貼りつきをさらに低減させることができる。なお、溶解度パラメーターδは、式
δ＝ρΣＦ／Ｍ
から計算できる。ここで、ρは、樹脂の密度、Ｆは、樹脂の構成単位の分子凝集エネルギー定数、Ｍは、樹脂の構成単位の分子量であり、Σは、樹脂の構成単位に関する和を意味する。このようなポリオレフィン系ワックスとしては、ポリエチレンワックス、ポリプロピレンワックス、酸変性ポリエチレン、酸変性ポリプロピレン等が挙げられる。
【００３８】
なお、離型層には、脱落防止、塗工性向上等のために、低粘度化剤となる樹脂を少量添加しても良く、この目的にはエチレン−酢酸ビニル共重合体、エチレン−アクリル酸エチル共重合体等が使用される。また、弾力性を持たせて、熱転写記録媒体と被転写体との密着性を向上させるために、離型層にイソプレンゴム、ブタジエンゴム、エチレンプロピレンゴム、ブチルゴム、ニトリルゴム等のゴム類を添加してもよい。
【００３９】
なお、離型層を作製するために、ポリオレフィン系ワックスを用いる場合は、ワックスを有機溶媒で分散して離型層塗工液を作成し、塗工後の乾燥時にワックスの溶融開始温度より５℃高い温度以上、ワックスの融点より１０℃高い温度以下の範囲内の温度で乾燥することが好ましい。これにより、ワックスの低分子量成分が溶融した状態で、ワックスの高分子量成分は溶融せずに粒子状となり、感熱転写層の塗工性に優れた、均一な離型層を形成することができる。ワックスの融点より１０℃以上高い温度で乾燥すると、ワックスの溶融成分が増加し、感熱転写層を均一に塗布できなくなる。なお、離型層の厚さは、可能な限り薄い方が望ましいが、薄すぎるとバリア性が発現できないため、付着量は、通常０．１ｇ／ｍ２以上３．０ｇ／ｍ２以下であり、０．２ｇ／ｍ２以上２．０ｇ／ｍ２以下が好ましい。
【００４０】
本発明の熱転写記録媒体は、さらなるバリア性付与のため、離型層及び感熱転写層の間にさらに中間層を有してもよく、中間層には公知の樹脂を使用することができる。ただし、中間層を設ける場合、熱転写記録媒体の厚さが増加するため、感熱転写層に効率的に熱が印加される範囲内であることが望ましい。
【００４１】
また、画像を転写する際は、通常、熱転写記録媒体の基材の背面（感熱転写層が設けられていない側の面）からサーマルヘッド等で画像状に熱を印加するため、基材の背面に、耐熱性を向上させるために耐熱保護層を設けてもよいし、サーマルヘッド等との耐摩擦性を向上させるために滑性保護層を設けてもよい。さらに、基材の一部がサーマルヘッドに熱融着して、画像を傷つけたり、熱転写記録媒体の搬送を困難にしたりするスティッキングを低減するために、基材の背面にスティック防止層を設けてもよい。これらの背面層は、いずれも耐熱性高分子で形成される薄層であり、一層で上記の機能の二種以上を兼ねることもできる。このような背面層を形成するのに好適な樹脂としては、シリコン樹脂、ポリジメチルシロキサン、シリコンゴム、エポキシ樹脂、メラミン樹脂、フェノール樹脂、フッ素樹脂、ポリイミド、芳香族ポリアミド、芳香族ポリスルホン、シリコン含有ポリパラバン酸、アセトアセチル基含有ポリビニルアルコール等が挙げられる。
【００４２】
本発明の熱転写記録方法は、上記の熱転写記録媒体を用いて被転写体に画像を転写する。このため、判読性が良好で高濃度であり、耐水洗濯性及び耐ドライクリーニング性に優れる画像を被転写体に形成することができる。なお、被転写体は、ポリエステル樹脂、ナイロン、アセテート樹脂及び綿からなる群より選択される樹脂を含有する布であることが好ましい。具体的には、ポリエステル糸、アセテート糸、ナイロン糸又は綿からなる織布を使用することができ、例えば、ポリエステルサテン、アセテートサテン、ナイロンタフタ、平織り綿布等の織布が挙げられる。また、表面を樹脂でコートした布を用いることもできる。この他、耐洗紙、不織布等、一般的に用いられている布、紙、フィルムにも画像を転写することができる。
【００４３】
本発明の記録体は、上記の熱転写記録方法を用いて画像が転写されている。このため、判読性が良好で高濃度であり、耐水洗濯性及び耐ドライクリーニング性に優れる画像が形成されている記録体を得ることができる。このような記録体は、衣料の取扱表示用ラベル等の用途に使用することができる。
【実施例】
【００４４】
本実施例中の部数及び％は重量基準であり、本発明は、これらの実施例により限定されるものではない。
（実施例１）
溶解度パラメーターが７．９ｃａｌ１／２ｃｍ−３／２であるポリエチレンワックス９部及びエチレン−酢酸ビニル共重合体１部をトルエン９０部中で溶解させ、離型層塗布液を作製した。次に、カーボンブラック５部、数平均分子量が１６０００であるカルボキシル基を有するポリエステル樹脂エリーテルＵＥ３２１５（ユニチカ社製）５部、ｏ−トルエンスルホンアミド５部及びｐ−トルエンスルホンアミド１部をメチルエチルケトン８４部中で分散させ、感熱転写層塗布液（１）を作製した。
【００４５】
基材として、厚さ４．５μｍのポリエステルフィルムを用い、基材上に離型層塗布液を塗布し、４０℃で１０秒乾燥させ、乾燥付着量約０．８ｇ／ｍ２の離型層を設けた。さらに、その上に感熱転写層塗布液（１）を塗布し、７０℃で１０秒間乾燥させ、乾燥付着量約１．５ｇ／ｍ２の感熱転写層を設けた。次に、基材の背面に、シリコンゴムの１％トルエン溶液を乾燥付着量０．０２ｇ／ｍ２になるように塗布し、５０℃で１０秒間乾燥して背面層を設け、熱転写記録媒体を作製した。
（実施例２）
カーボンブラック５部、数平均分子量が１５０００であるスルホン酸基を有するポリエステル樹脂バイロン２４０（東洋紡社製）５部、ｏ−トルエンスルホンアミド５部及びｐ−トルエンスルホンアミド１部をメチルエチルケトン８４部中で分散させ、感熱転写層塗布液（２）を作製した。
【００４６】
感熱転写層塗布液（１）を感熱転写層塗布液（２）に変更した以外は、実施例１と同様に、熱転写記録媒体を作製した。
（実施例３）
カーボンブラック５部、バイロン２４０  ５部及びＮ−エチル−ｏ／ｐ−トルエンスルホンアミド６部をメチルエチルケトン８４部中で溶解させ、感熱転写層塗布液（３）を作製した。
【００４７】
感熱転写層塗布液（１）を感熱転写層塗布液（３）に変更した以外は、実施例１と同様に、熱転写記録媒体を作製した。
（実施例４）
カーボンブラック５部、バイロン２４０  ３部、ニトロセルロース樹脂２部、ｏ−トルエンスルホンアミド５部及びｐ−トルエンスルホンアミド１部をメチルエチルケトン８４部中で溶解させ、感熱転写層塗布液（４）を作製した。
【００４８】
感熱転写層塗布液（１）を感熱転写層塗布液（４）に変更した以外は、実施例１と同様に、熱転写記録媒体を作製した。
（比較例１）
カーボンブラック４部及びバイロン２４０  １２部をメチルエチルケトン８４部中で分散させ、感熱転写層塗布液（５）を作製した。
【００４９】
感熱転写層塗布液（１）を感熱転写層塗布液（５）に変更した以外は、実施例１と同様に、熱転写記録媒体を作製した。
（比較例２）
カーボンブラック５部、数平均分子量が１８０００であるテレフタル酸、イソフタル酸、エチレングリコール及びネオペンチルグリコールを重合させたポリエステル樹脂バイロン２００（東洋紡社製）５部、ｏ−トルエンスルホンアミド５部及びｐ−トルエンスルホンアミド１部をメチルエチルケトン８４部中で分散させ、感熱転写層塗布液（６）を作製した。
【００５０】
感熱転写層塗布液（１）を感熱転写層塗布液（６）に変更した以外は、実施例１と同様に、熱転写記録媒体を作製した。
（評価方法及び結果）
実施例１乃至４並びに比較例１及び２で作製した熱転写記録媒体を用い、ライン型薄膜サーマルヘッドを有する熱転写プリンターＩ−４３０８（ＤＡＴＡＭＡＸ社製）で印字速度１０１．６ｍｍ／秒、ドット密度１２本／ｍｍの条件で、被転写体のポリエステルサテン布Ｔ−３０３０（タカオカ社製）に印字を行った。
【００５１】
このようにして印字された画像の判読性、ベタ部濃度、耐水洗濯性及び耐ドライクリーニング性の評価を行った。
【００５２】
判読性は、目視で文字の欠けを評価し、６ポイントの文字がきれいに印字されており判読できるものを◎、７ポイントの文字がきれいに印字されており判読できるもの○、８ポイントの文字がきれいに印字されており判読できるものを△、８ポイントの文字が判読できないものを×として判定した。
【００５３】
ベタ部濃度は、マクベス反射濃度計を用いて濃度を測定することにより、評価した。なお、通常の使用上、問題の無い濃度は１．０以上である。
【００５４】
耐水洗濯性は、ＪＩＳ  Ｌ−０８４４  Ａ−５に規定されている方法を５回行い、耐ドライクリーニング性は、ＪＩＳ  Ｌ−０８６０に規定されている方法を５回行うことにより評価した。ただし、クリーニング溶剤には塩素系溶剤を使用し、４０℃で行った。耐水洗濯性及び耐ドライクリーニング性は、マクベス反射濃度計を用いて、それぞれ水洗濯後及びドライクリーニング後のベタ部濃度を測定することにより、評価した。なお、通常の使用上、問題の無い洗濯後の濃度は、０．７以上である。
【００５５】
以上の評価結果を表１に示した。
【００５６】
【表１】
2006082433.tif 000002
表１から、本発明の熱転写記録媒体は、判読性が良好で高濃度であり、耐水洗濯性及び耐ドライクリーニング性に優れる画像を被転写体に形成したことが判る。また、上記と同様にして７ポイントの文字及び太さ０．２ｍｍの横罫線を印字した場合に、印字後に被転写体と熱転写記録媒体は、完全に剥離された状態であり、本発明の熱転写記録媒体と被転写体との貼りつきが無かったことも確認された。